FR 2927729 A1 20090821 FR 0800813 A 20080214 B0926FR 2927729 1 La présente invention concerne les supercondensateurs, plus particulièrement un dispositif anti-surpression pour un supercondensateur. Divers dispositifs électrochimiques produisent de 5 l'hydrogène au cours de leur fonctionnement, notamment les supercondensateurs. Un supercondensateur comprend deux électrodes à surface spécifique élevée entre lesquelles est placé un séparateur, l'ensemble étant placé dans une enceinte fermée. Le 10 séparateur et les électrodes sont imprégnés par une solution d'un composé ionique dans un solvant liquide. En fonctionnement, le supercondensateur génère du gaz, qui est essentiellement de l'hydrogène. Le maintien de l'hydrogène formé dans le supercondensateur provoque une 15 augmentation de la pression interne qui est préjudiciable à la durée de vie du supercondensateur. Une surpression interne peut dégrader le supercondensateur par déformation, par ouverture ou par explosion. Différents dispositifs ont été proposés dans l'art 20 antérieur pour remédier à ce problème. Des valves réversibles de dégazage sont utilisées notamment dans les batteries aa plomb, dites VRLA. Elles sont constituées par une membrane polymère, notamment par une membrane en polyéthylène. Ces membranes ne conviennent 25 pas pour les supercondensateurs, parce qu'elles n'empêchent pas l'entrée d'air dans le dispositif. Divers supercondensateurs, notamment certains commercialisés par les sociétés Maxwell ou Epcos, sont conçus pour que le boîtier présente une zone faible, qui subit une rup- 30 ture lorsque la pression interne dépasse un seuil donné. Un tel dispositif évite certes tout comportement catastrophique (notamment par explosion) du supercondensateur, mais il présente l'inconvénient d'être irréversible et ne permet par conséquent pas d'augmenter la durée de vie du 35 supercondensateur. B0926FR 2927729 2 Des valves de dégazage réversibles existent sur divers supercondensateurs commercialisés par la société Nippon-Chemicon. Dans ces supercondensateurs, la valve de dégazage comprend un joint élastomère maintenu en pression par une rondelle. Le liquide de l'électrolyte est le carbonate de propylène (PC) qui est un liquide peu volatil, ce qui empêche, ou tout au moins limite le dépôt du sel de l'électrolyte dans la valve. Cependant, lorsque l'électrolyte est un sel en solution dans un solvant volatil, tel que par exemple l'acétonitrile, le risque d'encrassement de la valve par le sel augmente de manière significative. Or l'utilisation d'acétonitrile par rapport au carbonate de propylène dans un supercondensateur est recherchée parce qu'un électrolyte dans lequel le solvant est l'acétonitrile a une conductivité plus élevée que celle d'un électrolyte dont le solvant liquide est le PC. En outre, la génération de gaz est plus importante au cours du temps dans le supercondensateur lorsque le solvant est le PC. Or, la surpression interne d'un supercondensateur amène à la fin de vie par déformation, par ouverture ou par explosion. A conditions de vieillissement identiques, un supercondensateur fonctionnant avec un électrolyte à base de PC montre donc en général une durée de vie plus courte que lorsque l'électrolyte est à base d'acétonitrile. DE-10 2005 033 476 décrit un dispositif qui utilise une membrane polymère à perméabilité sélective. La membrane est une membrane dite "non poreuse" à travers laquelle un gaz peut passer par diffusion, et non par un passage direct. Il s'agit en particulier d'une membrane polymère, notamment une membrane EPDM. L'élasticité d'une telle membrane polymère permet d'amortir les fortes productions de gaz à l'intérieur du dispositif, du fait que la membrane peut former une bulle, ce qui augmente la surface de transfert vers l'extérieur, par exemple lorsqu'une augmentation de la température provoque une augmentation de la vitesse de production du gaz. Cependant, les membranes polymères n'empêchent pas la rétrodiffusion des gaz indésirables, tel que l'oxygène, la vapeur d'eau, le monoxyde et le dioxyde de B0926FR carbone, les oxydes d'azote ou tout autre gaz suffisamment petit mais néfaste au vieillissement des supercondensateurs qui fonctionnent en milieu organique ou en milieu aqueux. De nombreux métaux présentent une perméabilité à l'hydrogène. Lorsqu'une membrane constituée par un tel métal est placée dans un flux gazeux contenant de l'hydrogène, l'hydrogène gazeux se dissocie au contact de la face de la membrane exposée au flux gazeux, l'hydrogène dissocié diffuse à travers la membrane et se recombine lorsqu'il atteint la face opposée de la membrane, et l'hydrogène moléculaire s'échappe de la membrane. Des informations relatives à la perméabilité sélective de divers métaux et alliages métalliques par rapport à l'hydrogène et à ses isotopes peuvent être trouvées dans la littérature. On peut citer en particulier "Review of Hydrogen Isotope Permeability Through Materials", par S.A. Steward, Lawrence Livermore National Laboratory, University of California, 15 août 1983, qui fournit des données associées aux métaux et aux alliages de métaux, notamment celles du tableau ci-dessous. Métal ~o (mol.m-1.s 1.Pa-~) E~ (K) 25c 1~7o°ç (mol.m.1 .s .Pa' 3 10-5ù14800 Aluminium 8.1 10-27 5.5 10- 4 Cuivre 8.410-7ù 9290 2.410-20 1.4510-18 Acier Inox 1 10 8000 2.2 10-19 7.4 10-18 Nickel 3.910-~ 6600 9.410"17 1.710-15 Palladium 2.210- 1885 3.910-10 9.010-10 Valeur moyenne, dépend de la qualité de surface ; E^ max = 18900 K. US-3,350,846 décrit un procédé de récupération d'hydrogène par perméation à travers des membranes métalliques qui permettent une diffusion sélective de H2. Les membranes sont constituées par Pd, un alliage PdAg, ou bien elles comprennent une couche d'un métal du groupe VB (V, Ta, Nb) revêtue sur chacune de ses faces par un film continu non poreux de Pd ou d'un alliage de PdAg, PdAu ou PdB. Dans un mode de réalisation préféré, les membranes sont portées à une température entre 300°C et 700°C, domaine de température non compatible avec une application de type supercondensateur. B0926FR 2927729 4 Le site http://www.ceth.fr/sepmemfr.php décrit un procédé de purification de gaz par membrane métallique permettant de séparer sélectivement l'hydrogène d'un mélange gazeux. La membrane est une membrane composite tout métal 5 constituée par trois couches. Une couche très fine mais dense de palladium constitue la partie active assurant la perméabilité sélective. Elle est supportée par une couche intermédiaire métallique à pores fins et peu épaisse qui permet d'assurer un très bon maintien de la couche dense de 10 palladium même à des niveaux de température ou de pression élevés. La couche intermédiaire est elle-même supportée par un substrat métallique poreux plus épais. Les molécules d'hydrogène qui arrivent au contact de la couche de palladium sont adsorbées et se dissocient, les éléments 15 résultant de la dissociation diffusent à travers la couche de palladium, et se recombinent lorsqu'ils se désorbent du palladium. US-4,468,235 décrit un procédé pour extraire H2 contenu dans un mélange de fluides en mettant le mélange de fluides 20 (liquide ou gazeux) en contact avec une membrane constituée par alliage de titane contenant •--13% de V, -11% de Cr et -3% de Al et portant sur l'une de ses faces un métal choisi parmi Pd, Ni, Co, Fe, V, Nb ou Ta ou un alliage contenant l'un de ces métaux. 25 Des alliages de Pd tels que PdAg, PdCu, PdY par exemple, sont considérés avoir une bonne tenue mécanique à l'hydrogène et une perméabilité plus élevée que celle du palladium seul (en particulier Pd75Ag25). Par exemple, US-2,773,561 donne une comparaison de la perméabilité à 30 l'hydrogène [exprimée en cm3/s/cm2] de Pd et d'un alliage Pd75Ag25r résumée dans le tableau suivant pour des membranes ayant une épaisseur de 25,4pm. 450°C 550°C Pression (MPa) Pd PdAg Pd PdAg 0,69 0,71 1,22 1,08 1,41 1,38 1,23 1,93 1,86 2,32 2,07 1,68 2,56 2,42 2,99 B0926FR 2927729 5 En outre, il est connu qu'un alliage Pdloo_XCux dans lequel x 400°C) ces matériaux semblent intéressants, à plus faible température, ils présentent les mêmes défauts que le Niobium couche d'oxydation, fragilisation liée à la formation de composés stables Métal-Hz, faible pouvoir d'adsorption. Là encore, les spécialiste préconisent généralement de déposer une fine couche de Palladium en surface du matériau pour un fonctionnement correct. Les alliages V-Ti-Ni ont une perméabilité à l'hydrogène élevée, notamment l'alliage V53Ti25Ni21 dont la perméabilité B0926FR 2927729 7 est de 1,0-3,7 10-9 mol.m 1. s-1. Pa- à 22°C, qui est une valeur supérieure à celle du palladium, à savoir 3,3-4,3 10-10 (Cf."Hydrogen Permeability of Multiphase V-Ti-Ni Metallic Membranes", Report under Contract No. DE-AC09-96SR18500 with the U.S. Department of Energy, T. M. Adams, J. Mickalonis). Les membranes V-15%Ni-0,05%Ti ou V-15%Ni-0,05%Y avec un fin dépôt de Palladium en surface présentent des valeurs de perméabilité très intéressantes (6 10-8 mol . ml . s 1. Pa à 200°C). Cependant, on observe une diminution de cette valeur avec le temps (-30% après une semaine) ce qui pourrait limiter leur intérêt pour des applications long terme comme celle envisagée dans le présent document. (cf. "V-Ni Alloy Membranes for Hydrogen Purification", Nishimura et al., JAC 330-332 (2002), pp 902-906). Le but de la présente invention est de fournir un dis-positif qui permet d'évacuer rapidement et de manière sélective de l'hydrogène formé à l'intérieur d'un supercondensateur, tout en empêchant le passage d'un autre gaz de l'extérieur vers l'intérieur du supercondensateur. Ce but est atteint par l'utilisation d'une membrane perméable sélectivement à H2, avec une vitesse de diffusion élevée. Un supercondensateur selon l'invention comprend une enceinte fermée qui est munie de moyens pour échanger un gaz avec le milieu extérieur et dans laquelle sont placées deux électrodes à surface spécifique élevée séparées par un séparateur, le séparateur et les électrodes étant imprégnés par un électrolyte. Le supercondensateur est caractérisé en ce que les moyens pour échanger un gaz comprennent une membrane perméable à l'hydrogène et à ses isotopes et imperméable aux autres espèces gazeuses qui sont sous forme d'entités ayant une section efficace supérieure ou égale à 0,3 nm, aux températures de fonctionnement des supercondensateurs, à savoir entre -50°C et 100°C. Une membrane utilisée dans un supercondensateur selon l'invention a une surface S (en m2) et une épaisseur e (en B0926FR 2927729 8 m), et elle est constituée par un matériau dont la perméabilité intrinsèque cD (en mol.m-1. s-1. Pa-1/2) sélective par rapport à l'hydrogène ou à ses isotopes est telle que le rapport ci)* / est compris entre 10-15 et 10-9 mol s-1. Pa-112, de préférence entre 10-12 et 5. 10-10 mol. s-1. Pa-1/2 Un matériau qui satisfait à l'équation 1 suivante 10-15 mol.s"1.Pa"112 ((D*S)/e 10"9 mol.s-1.Pa-112 Eq. 1 définie ci-dessus permet d'élaborer une membrane dont la surface est compatible avec les dimensions du supercondensateur. De manière générale, la perméabilité (D (en mol.m-1. s-1. Pa-1'2) dépend de la nature du couple gaz / membrane. Les mesures expérimentales montrent que (D suit généralement une loi de type Arrhénius E, (D = (Do e T Eq. 2 dans laquelle cDo est une constante (en mol.m-1. s-1. Pa-) , E(r. (en Kelvin) est l'énergie d'activation de la diffusion, et T la température (en °K). Comme indiqué précédemment, on connaît des membranes constituées par un matériau métallique capable d'adsorber de l'hydrogène et de le diffuser. Cependant, parmi les nombreux matériaux métalliques, la plupart ne peuvent être utilisés comme élément anti-surpression dans un supercondensateur, parce qu'ils présentent au moins l'un des inconvénients suivants vitesse de diffusion insuffisante, manque de tenue mécanique après adsorption d'hydrogène, difficulté de faisabilité aux épaisseurs ad hoc, perte des propriétés au cours du temps, coût. Des essais intensifs ont amenés les inventeurs à choisir, parmi les matériaux susceptibles d'adsorber et de diffuser l'hydrogène de manière sélective, ceux qui permettent d'utiliser une membrane ayant une surface compatible avec les dimensions classiques des supercondensateurs, en particulier des matériaux qui satisfont à la relation B0926FR 2927729 9 10-15 mol. s-1. Pa-1/2 Les zéolites sont des matériaux microporeux et ou mésoporeux cristallins (ordonnés) dont la taille des pores est très strictement contrôlée par l'organisation des atomes les uns par rapport aux autres. Des informations utiles peuvent être trouvées dans "Collection of Simulated XRD Powder Patterns for Zeolites" de M.M.J. Treacy et J.B. Higgins, Elsevier, 2001, 4eme Ed., ainsi que sur le site officiel de l'association internationale des zéolites (IZA) {http://www.iza-structure.org/darabases/] ou les zéolites répertoriées par l'IUPAC (International Union Of Pure And Applied Chemistry) dans Pure Appt. Chem., Vol. 73, No. 2, pp. 381-394, 2001. Les zéolites utiles pour une membrane selon la présente invention sont des zéolites à pores ouverts dans lesquelles les pores traversent l'épaisseur de la membrane et ont un diamètre inférieur à 0,310 nm. Par "pores ouverts", on en-tend une structure telle que les pores débouchent de part et d'autre de la membrane. Le choix de la taille des pores est effectué par l'homme de métier en tenant compte de la dimension des molécules H2O (eau) et 02 (dioxygène), ces molécules étant une source potentielle de dégradation des performances des supercondensateurs à électrolyte organique. Le diamètre de la molécule d'eau est de 0,310 nm (selon S. Inagaki, Y. Fukushima, Microporous and Mesoporous Materials 21, 667-672, 1998) et celui du dioxygène est de 0,346 nm (selon J.S. Tan, F.N. Ani, Carbon 41, CO 1-842, 2003). A titre indicatif, le diamètre de la molécule de diazote est de 0,364 nm (selon J.S. Tan, F.N. Ani, Carbon 41, CO 1-842, 2003). Les pores de la membrane, pour que celle-ci soit efficace, doivent laisser passer l'hydrogène mais interdire le passage des molécules d'eau et de diazote. Ces dernières molécules étant très petites, toutes les molécules de dimensions supérieures seront donc également stoppées par la membrane. B0926FR 2927729 11 Les zéolites du tableau ci-dessous répondent à ces critères. Zéolite (acronyme) Nom Dimensions des canaux AWO AIPO21 5,5 x 2,7 A2 BCT Mg-BCTT 2,4 x 2,4 A2 BRE Brewsterite 5,0 x 2,3A2 4,1 x 2,8A2 CAS Cesium Aluminosilicite 4,7 x 2,4A2 CGI Co-Ga Phosphate 5 2,4 x 4,8A2 2,1 x 6,7A2 2,5 x 4, 2A2 EDI Edingtonite 2,8 x 3,8A2 2,0 x 3,1A2 GOO Goosecreekite 2,8 x 4,0A2 2,7 x 4,1A2 2,9 x 4,7A2 NAT Natrolite 2,6 x 3,9A2 2,5 x 4,1A2 RWR RUB-24 2,8 x 5,0A2 WEN Wenkite 2,5 x 4,8A2 2,3 x 2,7A2 Les figures 2a et 2b représentent schématiquement le squelette moléculaire de la zéolithe NAT, en mode "Bali". Les figures 3a et 3b représentent schématiquement la dimension des cavités accessibles de ladite zéolithe, en mode "stick bail". Dans un mode de réalisation particulier, la membrane est constituée par une zéolite NAT, sa surface est comprise entre 0,1 mm2 et 500 mm2, et son épaisseur est comprise entre 0,2 pm et 500 pm. B0926FR 2927729 12 La membrane d'un supercondensateur selon l'invention peut être constituée par un matériau carboné poreux à pores ouverts dont le diamètre de pores est inférieur à 0,3 nm. Il est particulièrement avantageux d'utiliser un carbone nanostructuré sous forme de nanotubes de carbone mono paroi jointifs et alignés. Des informations utiles sur les carbones nanostructurés peuvent être trouvées notamment sur le site http://www.ikts.fraunhofer.de/publications/jahresberichte/jb2006/index en.html), ainsi que dans (P.M. Ajayan, � Smallest carbon nanotube �, Nature 358 (1992) 23). Dans un mode de réalisation particulier, la membrane est constituée par un matériau carboné exclusivement micro-poreux, dont la taille de pore est strictement inférieure à 0,310 nm. Compte tenu de cette dimension de pores, le matériau est non poreux au sens de l'adsorption de l'azote ou de l'oxygène, la dimension de la molécule de diazote (0,364 Nm) ou de la molécule de dioxygène (0,346 nm) étant supérieure à 0,310 nm). Mais ledit matériau est microporeux pour l'hydrogène, la dimension de la molécule de dihydrogène étant inférieure à 0,310 nm. La surface de la membrane est comprise entre 0,1 mm2 et 50 mm2, et l'épaisseur de la membrane est comprise entre 0,2 }gym et 500 pm. La membrane d'un supercondensateur de l'invention peut avoir différentes formes, indépendamment du matériau qui la constitue. Dans un mode de réalisation, la membrane peut être une membrane autosupportée. Ce mode de réalisation est particulièrement intéressant pour les matériaux qui ont une très grande perméabilité intrinsèque sélective pour l'hydrogène et qui peuvent avoir par conséquent une épaisseur suffisante pour assurer la tenue mécanique, tout en garantissant le respect de l'équation 1. Lorsque qu'une membrane est constituée par un matériau dont la perméabilité intrinsèque nécessite que l'épaisseur soit réduite à une valeur qui ne confère pas une tenue méca- B0926FR 2927729 13 nique suffisante à la membrane, la membrane peut être apposée sur une couche support ou placée entre deux couches supports. Les couches supports sont constituées par un matériau qui a une très grande perméabilité à l'hydrogène, cette perméabilité n'étant pas sélective. La structure multicouche est telle que les limites de la couche support ou des couches support ne vont pas au-delà des limites de la membrane. Une structure multicouche est représentée sur la figure 4. La couche 2 constitue la membrane sélective. Les couches 1 et 3 constituent Les couches supports. La surface la couche 2 doit être supérieure à la surface de la ou de chacune des couches supports, de sorte qu'aucun gaz ne puisse passer à travers une couche support saris passer également par la membrane sélective. Lorsque la membrane est placée entre deux couches supports, ces couches peuvent être constituées par le même matériau perméable à l'hydrogène, ou bien le matériau formant :L'une des couches supports est différent du matériau formant l'autre couche. Le matériau perméable à l'hydrogène sans sélectivité peut être choisi parmi les polymères, les céramiques, le carbone, et les métaux. La membrane à perméabilité sélective, ainsi que les couches supports peuvent être constituées par un matériau fritté. L'enceinte d'un supercondensateur comprend une paroi latérale cylindrique fermée à chacune de ses extrémités par un couvercle. La paroi latérale est généralement sous forme d'un cylindre à base substantiellement circulaire. Les couvercles sont constitués par un matériau conducteur, généralement un matériau métallique, et ils sont isolés électriquement l'un par rapport à l'autre. Si la paroi latérale est un matériau non conducteur, elle sert d'isolant entre les couvercles. Si la paroi latérale est constituée par un matériau métallique, elle est fixée à au moins un des deux couvercles par un joint isolant ou une colle isolante. Il est également possible que l'un des deux couvercles et la paroi latérale forment une seule et même pièce. B0926FR 2927729 14 La membrane est fixée au supercondensateur par divers moyens choisis en fonction des moyens pour échanger un gaz dont le supercondensateur est muni. Néanmoins la membrane et son système de fixation ne modifie en rien l'herméticité de l'enceinte du supercondensateur aux corps autres que l'hydrogène. Lorsque les moyens pour échanger un gaz sont sous forme d'une ouverture dans l'enceinte et la membrane est une pas-tille, elle peut être fixée sur l'enceinte autour de ladite ouverture, à l'aide d'un joint, ou par collage. Le joint et /ou la colle seront alors choisis de telle sorte que la perméabilité à l'hydrogène de ces matériaux soit négligeable par rapport à celle de la membrane. Si la membrane est constituée par un matériau métallique, et si ladite ouverture est pratiquée dans une partie métallique de l'enceinte du supercondensateur, la membrane peut en outre être fixé sur l'enceinte autour de ladite ouverture, par soudage, par brasage, par brasage-diffusion, ou par sertissage. Une membrane sous forme d'une pastille peut en outre être insérée en force dans les moyens pour échanger un gaz. La membrane peut être sous forme d'un tube métallique fermé à l'une de ses extrémités, ouvert à l'autre extrémité et placé dans l'enceinte de telle sorte que son extrémité ouverte soit fixé aux moyens pour échanger un gaz, par exemple par des joints isolants ou par collage à l'aide d'un matériau isolant. Lorsque la structure de la membrane comporte une couche support de polymère, elle peut être fixée sur les moyens d'échange de gaz par scellage, collage ou sertissage. Cependant la membrane à perméabilité sélective doit au moins recouvrir l'ouverture dans l'enceinte. Le matériau constituant la membrane, ainsi que les dimensions de la membrane requises pour un supercondensateur donné, peuvent être déterminés par l'homme de métier, notamment à l'aide des données suivantes. B0926FR 2927729 15 Des mesures de pression interne sur supercondensateur sans fuite ont montré que la pression interne P (en Pa) augmente proportionnellement à la durée de vieillissement t selon l'équation 3 dans laquelle k est une constante dépendant de la température et de la tension de vieillissement P(t)kt Eq. 3 L'hydrogène pouvant être considéré comme un gaz parfait aux pressions considérées, la relation suivante s'applique, dans laquelle VI est le volume libre à l'intérieur du supercondensateur (en m3), nH2 gaz est la quantité de gaz hydrogène (en mol) dans le volume libre V-, R est la constante des gaz parfaits (R = 8,314 S.I.) et T est la température (en °K) . P(t) VI = nH2 gaz(t) R T Eq. 4 Par ailleurs, un supercondensateur peut contenir un matériau ayant des propriétés d'adsorption de l'hydrogène, par exemple les carbones activés. On observe classiquement la relation suivante, dans laquelle mass est la masse (en g) de matière pouvant adsorbant l'hydrogène, nH2 ads et la quantité de gaz hydrogène adsorbée (en mol) et est une constante qui dépend de la température : nH2 ads(t) Mads P(t) Eq. 5 La quantité d'hydrogène produit au cours du vieillissement dans un supercondensateur sans fuite, notée nH2 , est donc proportionnelle à P, donc à la durée t, conformément à l'équation suivante : nH2(t) = nH2 gaz(t) + nH2 ads(t) _ (R VIT- + mads) P(t) = at Eq. 6 La constante a dépend de la température et de la tension de fonctionnement du supercondensateur, mais elle n'est pas liée à l'existence ou non d'une fuite sélective d'hydrogène à travers l'enveloppe du supercondensateur. B0926FR 2927729 16 Dans le cas d'un supercondensateur équipé d'une membrane, une partie de nF;2, notée nH2 diff r diffuse à travers la membrane : nH2(t) := nH2 gaz(t) + nH2 ads(t) + nH2 diff(t) Eq. 7 La lère loi de Fick donne la valeur du flux à travers la d nH2 diff l'épaisseur em de la membrane, ainsi que de la perméabilité intrinsèque (D du matériau qui constitue la membrane, selon l'équation : d nHd2tdiff = CD ù Sm -\/P (t) em Dériver l'équation 7 donne une équation différentielle (Eq. 9) dont la résolution fournit l'évolution dans le temps de la pression interne dans le supercondensateur équipé d'une membrane (Eq. 8) (avec la condition initiale P=0 à t=0) . membrane dt en fonction de la surface Sm et de Eq. 8 dnH2_ VI dP dP dt = R T dt +4m "s dt + ç1) \JP (t) = a Eq. 9 Sm em Vl + x mads -2 Le(t) 1a em 1 2 R T Sm [P(t) + F Sm 11,1(1 - a em v P (t) JJ =t Eq. 10 F em L'équation 10 permet de déterminer la valeur limite de pression à l'intérieur du supercondensateur équipé d'une membrane lorsque le temps va à l'infini : cc tù* Plim = ia e2 Eq. 11 - Sm 1 V -P 0 a em Sm, L'équation 10 permet également de calculer les caractéristiques de la membrane en fonction de la durée de vie FdV souhaitée du supercondensateur et de la pression maximale admissible Pmax sachant que Pmax B0926FR 20 Dans le mode de réalisation de la figure 8, la membrane à perméabilité sélective est un fritté d'un métal approprié, par exemple du palladium, embouti dans l'orifice 10. Exemple 3 Cet exemple illustre un couvercle analogue à celui de la figure 8, avec un autre mode de réalisation de la membrane. Sur la figure 9, le couvercle 4 en cours d'élaboration est représenté face interne vers le haut. Une pastille de palladium 6 est posée sur l'orifice central 10, une couche 7 d'un matériau sur lequel la colle n'adhère pas (par exemple de l'EPDM) est posée par-dessus la pastille 6, et une colle est appliquée pour maintenir le matériau 7 et la pastille 6 sur le couvercle 4. Le matériau 7 est ensuite retiré, laissant ainsi le palladium libre des deux côtés. Le système formé par la colle 5 et la pastille de palladium 6 restant après élimination du matériau 7 est un système perméable à l'hydrogène de manière sélective. Un test de fuite a été effectué sur un supercondensateur muni d'un tel couvercle, afin de tester l'étanchéité de l'enceinte du supercondensateur. Le test a été effectué par la méthode dite "méthode par aspersion" selon le mode opératoire suivant. On injecte de l'hélium dans l'enceinte du supercondensateur avant de la fermer, puis on la place sous tirage d'une pompe turbo-moléculaire intégrée à un testeur de fuite de type ASM142. Dans ces conditions, les molécules d'hélium sont suffisamment petites (masse molaire 4 g.mol-1) pour pouvoir s'infiltrer rapidement dans les micro-ouvertures, fissures et pores de l'enveloppe de l'élément. Une cellule de mesure est montée en série de la pompe turbo-moléculaire, et elle est constituée par un spectromètre de masse à déflexion magnétique, spécifiquement réglé pour détecter les ions Hel+ produits par ionisation des ato- B0926FR 21 mes d'hélium dans la cellule. Le courant d'ions d'hélium ainsi détecté est converti en débit de fuite global (à travers les fissures, les pores et les micro-ouvertures de l'enceinte du supercondensateur). La fuite est exprimée en mbar.1/s. Elle représente la quantité d'hélium qui s'échappe du supercondensateur. Les résultats sont donnés dans le tableau ci-dessous, pour un test témoin (sans membrane antisurpression) et les 5 tests avec une membrane selon l'invention, formée par une pastille de palladium. Le niveau de fuite est suffisamment faible pour que l'on puisse considérer que l'enceinte est étanche à l'hélium et a fortiori aux gaz constitués pas des entités plus grosses que l'hélium, et que l'hydrogène sera évacué uniquement par la membrane sélective. N° Essais Témoin 1 2 3 4 5 Fuite (mbar.1/s) 1,5 10-9 2,2 10-9 1,9 10-9 2,610-9 1,9 10-9 4,210-9 Exemple 4 Cet exemple, représenté sur la figure 10, illustre un couvercle analogue à celui de la figure 8, avec un autre mode de réalisation de la membrane. La figure 10 représente un couvercle 4 d'un supercondensateur (face interne vers le bas), un ensemble "joint 81/ une pastille de palladium 6 / joint 82" posé sur un orifice central du couvercle, et une vis 9 qui maintient l'ensemble par-dessus l'orifice 10. Pour confirmer l'étanchéité du système, un test de fuite a été réalisé sur 4 couvercles munis d'un dispositif anti-surpression selon la figure 9. La "fuite" est exprimée en mbar.1/s. N° Essais Témoin 1 2 3 4 B0926FR 22 Fuite (mbar.L/s) 4,6 10-9 3,4 10-9 4,9 10-9 3,00 10-9 3,90 10- 9 Un supercondensateur ayant une capacité de 2600 F comportant un dispositif anti-surpression conforme au pré-sent exemple, réalisé avec une pastille de palladium ayant une épaisseur de 100 pm et un diamètre de 3 mm a montré une durée de vie de 2000 heures. Par comparaison, un supercondensateur analogue sans dispositif anti-surpression a montré une durée de vie de 1000 heures, les deux supercondensateurs étant utilisés dans les mêmes conditions. Exemple 5 Cet exemple illustre un mode de réalisation d'une membrane tubulaire, représenté sur la figure 11. La figure 11 représente une vue schématique en coupe d'un supercondensateur. Le supercondensateur comprend une paroi latérale cylindrique 13, un fond 14 et un couvercle 4 comprenant une ouverture 10 surmontée par une borne creuse 11 et il contient un élément bobiné 12 analogue à celui de l'exemple 1. L'orifice 10 est destiné à l'évacuation de l'hydrogène qui se forme au cours du fonctionnement du supercondensateur. La membrane est sous forme d'un tube 15 fermé à l'une de ses extrémités et ouvert à l'autre extrémité. L'extrémité ouverte est en regard de l'ouverture 10 du couvercle 4. Le tube 15 comprend une collerette 16 autour de son extrémité ouverte, par laquelle il est collé contre la paroi interne du couvercle autour de l'ouverture 10 à l'aide d'une colle isolante. Le tube est constitué par une feuille d'un matériau approprié, par exemple une feuille de palladium. Ce mode de réalisation augmente de manière substantielle la surface S de la membrane. Il permet ainsi d'augmenter l'épaisseur de la membrane pour améliorer sa tenue mécanique, et/ou d'augmenter le volume d'hydrogène échangé. Revendications 1. Supercondensateur comprenant une enceinte fermée qui est munie de moyens pour échanger un gaz avec le milieu extérieur et dans laquelle sont placées deux électrodes à surface spécifique élevée séparées par un séparateur, le séparateur et les électrodes étant imprégnés par un électrolyte, caractérisé en ce que les moyens pour échanger un gaz comprennent une membrane perméable à l'hydrogène et à ses isotopes et imperméable aux espèces gazeuses qui ont une section efficace supérieure ou égale à 0,3 nm, à une température entre -50°C et 100°C. 2. Supercondensateur selon la revendication 1, caractérisé en ce que la membrane a une surface S (en m2) et une épaisseur e (en m), et elle est constituée par un matériau dont la perméabilité intrinsèque (ID (en mol.m-l.s-1Pa-1/2) est sélective par rapport à l'hydrogène et a une valeur telle que 10-15 mol.s 1.Pa-112 (VS)/e 10-9 mol.s 1.Pa"1/2 3. Supercondensateur selon la revendication 2, caractérisé en ce que 10-12 mol.s-1.Pa-1/2 5 e*S)/e 5 5 10-10 mol.s-1.Pa-112. 4. Supercondensateur selon l'une des revendications 1 à 3, caractérisé en ce que la membrane est une membrane autosupportée. 5. Supercondensateur selon l'une des revendications 1 à 3, caractérisé en ce que la membrane porte sur au moins l'une de ses surfaces, une couche d'un matériau perméable à l'hydrogène dont les limites ne vont pas au-delà des limites de la membrane. 6. Supercondensateur selon la revendication 5, caractérisé en ce que la membrane porte deux couches constituées par le même matériau perméable à l'hydrogène ou deux couches constituées par des matériaux différents. 7. Supercondensateur selon l'une des revendications 5 à 6, caractérisé en ce que le matériau perméable àB0926FR 24 l'hydrogène est choisi parmi les polymères, les céramiques, le carbone, les métaux. 8. Supercondensateur selon l'une des revendications 5 à 7, caractérisé en ce que l'un au moins des éléments parmi la membrane et la ou les couches supports est constitué par un matériau fritté. 9. Superconcensateur selon l'une des revendications 1 à 3, caractérisé en ce que la membrane est constituée par du Palladium, elle a une surface comprise entre 0,1 mm2 et 500 mm2, et une épaisseur comprise entre 0,02 pm et 200 pm. 10. Supercondensateur selon l'une des revendications 1 à 3, caractérisé en ce que la membrane est une membrane autosupportée, constituée par un film de palladium ayant une épaisseur supérieure à 5 pm. 11. Supercondensateur selon l'une des revendications 1 à 3, caractérisé en ce que la membrane est une membrane autosupportée, constituée par un film d'un métal choisi parmi Nb, V et Ta ayant une épaisseur supérieure à 5 pm, placé entre deux films continus de palladium ayant une épaisseur inférieure à 1 pm. 12. Supercondensateur selon la revendication 1, caractérisé en ce que la membrane est une membrane non autosupportée, constituée par un film de palladium ou de nickel ayant une épaisseur inférieure à 5 pm. 13. Supercondensateur selon la revendication 1 caractérisé en ce que la membrane est une membrane non autosupportée constituée par un film d'un métal choisi parmi Nb, V, Ta, et Fe, ayant une épaisseur inférieure à 5 pm, placé entre deux films continus de palladium ayant une épaisseur inférieure à 1 pm. 14. Supercondensateur selon la revendication 1, caractérisé en ce que la membrane est constituée par un alliage d'un métal choisi parmi Pd, Nb, V, Ta et d'au moinsB0926FR 25 un métal choisi parmi Pd, Nb, V, Ta, Fe, Al, Cu, Ru, Re, Rh, Au, Pt, Ag, Cr, Co, Sn, Zr, Y, Ni, Ce, Ti, Ir et Mo. 15. Supercondensateur selon la revendication 14, caractérisé en ce que l'alliage est choisi parmi Pd75Ag25, Pd92Y8, Pd93,50e6,5, Pd6oCu40, V85Ni1=5 stabilisé à 0.05% d'Yttrium ou de Titane, V53Ti.26Ni21, V50Nb50, V13Cr11A13Ti73 (alliage Titane VC120), Nb56Ti23Ni21r Nb68Ti17Ni15 et Nb99Zr1. 16. Supercondensateur selon l'une des revendications 1 à 3, caractérisé en ce que la membrane est constituée par une zéolithe dont les pores traversent l'épaisseur de la membrane et ont un diamètre inférieur à 0,310 nm. 17. Supercondensateur selon la revendication 16, caractérisé en ce que la zéolithe est une zéolite natrolite, la surface de la membrane est comprise entre 0,1 mm2 et 500 mm2, et l'épaisseur de la membrane est comprise entre 0,2 pm et 500 pm. 18. Supercondensateur selon l'une des revendications 1 à 3, caractérisé en ce que la membrane est constituée par un matériau carboné à pores ouverts et le diamètre de pores est inférieur à 0,3 nm. 19. Supercondensateur selon la revendications 18, caractérisé en ce que le matériau carboné est un carbone nanostructuré sous forme de nanotubes de carbone mono paroi jointifs et alignés. 20. Supercondensateur selon la revendication 18, caractérisé en ce que la surface de la membrane est comprise entre 0,1 mm2 et 50 mm2, et son épaisseur est comprise entre 0, 2 pm et 500 pm 21. Supercondensateur selon la revendication 1, caractérisé en ce que la membrane est un tube métallique fermé à l'une de ses extrémités, ouvert à l'autre extrémité et placé dans l'enceinte de telle sorte que son extrémité ouverte soit fixée aux moyens pour échanger un gaz. B0926FR 2927729 26 22. Supercondensateur selon la revendication 1, caractérisé en ce que la membrane est une pastille frittée insérée dans les moyens pour échanger un gaz. 23. Supercondensateur selon la revendication 1, 5 caractérisé en ce que les moyens pour échanger un gaz sont sous forme d'une ouverture dans l'enceinte. 24. Supercondensateur selon la revendication 23, caractérisé en ce que la membrane est une pastille fixée sur la paroi de l'enceinte autour de ladite ouverture, par 10 collage ou par l'intermédiaire de joints. 25. Supercondensateur selon la revendication 23, caractérisé en ce que la membrane est constituée par une pastille de métal ou d'un alliage métallique, fixée autour de ladite ouverture par soudage, brasage, brasage-diffusion, 15 ou sertissage. 26. Supercondensateur selon la revendication 23, caractérisé en ce que la membrane est déposée sur une couche support formée par une feuille de polymère fixée autour de ladite ouverture par sertissage.